(57)【特許請求の範囲】
【請求項１】
（Ａ）ジメチルアミン単独第２級アミン成分又はジメチルアミン成分とジエチルアミン、ジプロピルアミン若しくはジブチルアミンを組み合わせた第２級アミン成分と（Ｂ）シクロヘキシル基若しくはベンジル基を有する第１級アミン成分との混合物（ただし、アンモニアを含有する混合物を除く）をエピハロヒドリンとを反応して得られる一般式［１］で表される構造単位及び一般式［３］で表される構造単位を有するカチオン性樹脂を含有することを特徴とするインクジェット記録用紙用耐水性向上剤。
【化１】
0004177475.tif 000014
（ただし、式中、Ｒ1及びＲ2は炭素数１〜４のアルキル基であり、Ｒ1及びＲ2は同一であっても異なってもよく、Ｘ-はハロゲンイオンである。）
【化２】
0004177475.tif 000015
（ただし、式中、Ｒ3はシクロヘキシル基又はベンジル基であり、Ｘ-はハロゲンイオンである。）
【請求項２】
（Ａ）ジメチルアミン単独第２級アミン成分又はジメチルアミン成分とジエチルアミン、ジプロピルアミン若しくはジブチルアミンを組み合わせた第２級アミン成分と（Ｂ）炭素数１〜１８のアルキル基、シクロヘキシル基若しくはベンジル基を有する第１級アミン成分との混合物（ただし、アンモニアを含有する混合物を除く）をエピハロヒドリンとを反応して得られる一般式［１］で表される構造単位及び一般式［２］で表される構造単位を有するカチオン性樹脂を含有することを特徴とするインクジェット記録用紙用耐水性向上剤（ただし、塩化ベンゼトニウムを含有するものは除く）をコーティングしてなることを特徴とするインクジェット記録用紙。
【化７】
0004177475.tif 000016
（ただし、式中、Ｒ1及びＲ2は炭素数１〜４のアルキル基であり、Ｒ1及びＲ2は同一であっても異なってもよく、Ｘ-はハロゲンイオンである。）
【化８】
0004177475.tif 000017
（ただし、式中、Ｒ3は炭素数１〜１８のアルキル基、シクロヘキシル基又はベンジル基であり、Ｘ-はハロゲンイオンである。）
【発明の詳細な説明】
【０００１】
【発明の属する技術分野】
本発明は、インクジェット記録用紙用耐水性向上剤及びインクジェット記録用紙に関する。さらに詳しくは、本発明は、パルプ繊維に混合してスラリーとして抄造し、あるいは、普通紙や塗工紙に含浸又はコーティングすることにより、記録用紙上に記録される画像や文字などの耐水性を向上し、かつインク滲みを減少することができるインクジェット記録用紙用耐水性向上剤及び該耐水性向上剤をコーティングしてなるインクジェット記録用紙に関する。
【０００２】
【従来の技術】
インクジェット方式のプリンターは、ノズルからインクをジェット状に噴射して印字するプリンターである。インクジェット記録は、印字が静かで、現像定着などの工程がなく、記録装置が簡単で、普通紙や塗工紙を使用することができ、しかも、カラー化が容易で、自由に画像や文字図形の記録ができるという特徴を有しており、今日急激な成長が見られ、その将来性が注目されている。
しかし、インクジェット記録用紙として普通紙を用いた場合には、記録後の水の付着により染料が滲み出るなどの問題が生じるので、一般には耐水性向上剤が使用される。耐水性向上剤としては、例えば、ジシアンジアミド縮合物、ポリアミン、ポリエチレンイミンなどのカチオン性樹脂が提案されているが、耐水性の不足、色調の変色、白紙部分の黄変、インク滲みなどの問題が生じており、これらの諸問題を解決するために種々の試みがなされている。例えば、特開平６−９２０１２号公報には、２級アミンとエピハロヒドリンとを反応させて得られるカチオン性樹脂を少なくとも記録用紙表面に含有するインクジェット記録用紙が提案されている。しかし、このインクジェット記録用紙用も、なお耐水性とインク滲み防止性が不足するので、色調の変色や白紙部の黄変がなく、耐水性が良好でインク滲みのないインクジェット記録用紙用耐水性向上剤及びインクジェット記録用紙が求められている。
【０００３】
【発明が解決しようとする課題】
本発明は、普通紙や塗工紙にコーティングすることにより、記録用紙上に記録される画像や文字などの耐水性を向上し、かつインク滲みを減少することができるインクジェット記録用紙用耐水性向上剤及びインクジェット記録用紙を提供することを目的としてなされたものである。
【０００４】
【課題を解決するための手段】
本発明者らは、上記の課題を解決すべく鋭意研究を重ねた結果、第２級アミンと第１級アミンとエピハロヒドリンとの反応により容易に分子量の大きいカチオン性樹脂を得ることができ、このカチオン性樹脂をコーティングした記録用紙は、インクジェットプリンターにより記録された印字の耐水性が良好で、かつインク滲みも生じないことを見いだし、この知見に基づいて本発明を完成するに至った。
すなわち、本発明は、
（１）（Ａ）ジメチルアミン単独第２級アミン成分又はジメチルアミン成分とジエチルアミン、ジプロピルアミン若しくはジブチルアミンを組み合わせた第２級アミン成分と（Ｂ）シクロヘキシル基若しくはベンジル基を有する第１級アミン成分との混合物（ただし、アンモニアを含有する混合物を除く）をエピハロヒドリンとを反応して得られる一般式［１］で表される構造単位及び一般式［３］で表される構造単位を有するカチオン性樹脂を含有することを特徴とするインクジェット記録用紙用耐水性向上剤、
【化３】
0004177475.tif 000002
（ただし、式中、Ｒ1及びＲ2は炭素数１〜４のアルキル基であり、Ｒ1及びＲ2は同一であっても異なってもよく、Ｘ-はハロゲンイオンである。）
【化４】
0004177475.tif 000003
（ただし、式中、Ｒ3はシクロヘキシル基又はベンジル基であり、Ｘ-はハロゲンイオンである。）、及び、
（２）（Ａ）ジメチルアミン単独第２級アミン成分又はジメチルアミン成分とジエチルアミン、ジプロピルアミン若しくはジブチルアミンを組み合わせた第２級アミン成分と（Ｂ）炭素数１〜１８のアルキル基、シクロヘキシル基若しくはベンジル基を有する第１級アミン成分との混合物（ただし、アンモニアを含有する混合物を除く）をエピハロヒドリンとを反応して得られる一般式［１］で表される構造単位及び一般式［２］で表される構造単位を有するカチオン性樹脂を含有することを特徴とするインクジェット記録用紙用耐水性向上剤（ただし、塩化ベンゼトニウムを含有するものは除く）をコーティングしてなることを特徴とするインクジェット記録用紙、
【化９】
0004177475.tif 000004
（ただし、式中、Ｒ1及びＲ2は炭素数１〜４のアルキル基であり、Ｒ1及びＲ2は同一であっても異なってもよく、Ｘ-はハロゲンイオンである。）
【化１０】
0004177475.tif 000005
（ただし、式中、Ｒ3は炭素数１〜１８のアルキル基、シクロヘキシル基又はベンジル基であり、Ｘ-はハロゲンイオンである。）、
を提供するものである。
【０００５】
【発明の実施の形態】
本発明のインクジェット記録用紙用耐水性向上剤は、第２級アミンと第１級アミンとエピハロヒドリンとを反応して得られる一般式［１］で表される構造単位及び一般式［２］で表される構造単位を有するカチオン性樹脂を含有するものである。
【化５】
0004177475.tif 000006
一般式［１］において、Ｒ1及びＲ2は炭素数１〜４のアルキル基又はベンジル基であり、Ｒ1とＲ2は同一であっても異なっていてもよく、Ｘ-はハロゲンイオンである。
【化６】
0004177475.tif 000007
一般式［２］において、Ｒ3は炭素数１〜１８のアルキル基、炭素数３〜１８のアルケニル基、シクロヘキシル基又はベンジル基であり、Ｘ-はハロゲンイオンである。
【０００６】
本発明に用いる第２級アミンとしては、例えば、ジメチルアミン、ジエチルアミン、ジプロピルアミン、ジイソプロピルアミン、ジブチルアミン、ジイソブチルアミン、ジ−sec−ブチルアミン、ジ−ｔ−ブチルアミン、ジベンジルアミン、メチルエチルアミン、メチルプロピルアミン、メチルブチルアミン、メチルベンジルアミンなどを挙げることができる。これらの第２級アミンは、１種を単独で用いることができ、あるいは２種以上を組み合わせて用いることもできる。これらの中で、ジメチルアミン、ジエチルアミン、ジプロピルアミン、ジブチルアミンを好適に使用することができ、ジエチルアミンを特に好適に使用することができる。
本発明に用いる第１級アミンとしては、例えば、メチルアミン、エチルアミン、プロピルアミン、イソプロピルアミン、ブチルアミン、イソブチルアミン、sec−ブチルアミン、ｔ−ブチルアミン、ペンチルアミン、ヘキシルアミン、ヘプチルアミン、オクチルアミン、２−エチルヘキシルアミン、ノニルアミン、デシルアミン、ラウリルアミン、セチルアミン、ステアリルアミン、アリルアミン、シクロヘキシルアミン、ベンジルアミンなどを挙げることができる。これらの中で、メチルアミン、エチルアミン、プロピルアミン、ブチルアミン、ヘキシルアミン、２−エチルヘキシルアミン、ラウリルアミン、ステアリルアミン、シクロヘキシルアミン、ベンジルアミンを好適に使用することができる。
本発明に用いるエピハロヒドリンに特に制限はなく、例えば、エピクロロヒドリン、エピブロモヒドリン、エピヨードヒドリンなどを挙げることができる。これらのエピハロヒドリンは、１種を単独で用いることができ、あるいは２種以上を組み合わせて用いることもできる。これらの中で、エピクロロヒドリンを特に好適に使用することができる。
【０００７】
本発明において、反応に用いる第２級アミンと第１級アミンの量に特に制限はないが、第２級アミンと第１級アミンのモル比が３０：７０〜９７：３であることが好ましい。第２級アミンと第１級アミンのモル比が、３０：７０未満であっても、９７：３を超えても、耐水性向上効果とインク滲み防止効果が十分に発現しないおそれがある。
本発明において、反応に用いるエピハロヒドリンの量に特に制限はないが、第２級アミンと第１級アミンの合計とエピハロヒドリンのモル比が３５：６５〜６５：３５であることが好ましく、４５：５５〜５５：４５であることがより好ましい。第２級アミンと第１級アミンの合計とエピハロヒドリンのモル比が、３５：６５未満であっても、６５：３５を超えても、得られるカチオン性樹脂の分子量が低くなり、耐水性向上効果とインク滲み防止効果が十分に発現しないおそれがある。
本発明のインクジェット記録用紙用耐水性向上剤に用いられるカチオン性樹脂は、第２級アミンとエピハロヒドリンとの反応により生成する一般式［１］で表される構造単位及び第１級アミンとエピハロヒドリンとの反応により生成する一般式［２］で表される構造単位を有するものである。カチオン性樹脂において、一般式［１］で表される構造単位と一般式［２］で表される構造単位の配列に特に制限はなく、例えば、一般式［１］で表される構造単位と一般式［２］で表される構造単位が完全にランダム状に配列したカチオン性樹脂とすることができ、一般式［１］で表される構造単位と一般式［２］で表される構造単位がブロック状に配列したカチオン性樹脂とすることもでき、あるいは、一般式［１］で表される構造単位の一部と一般式［２］で表される構造単位の一部がブロック状に配列し、残余の構造単位がランダム状に配列したカチオン性樹脂とすることもできる。
【０００８】
本発明に用いるカチオン性樹脂において、末端基の構造に特に制限はなく、例えば、イミノ基、第３級アミン構造、第４級アンモニウム基、グリシジル基、ジヒドロキシプロピル基などを末端基とすることができる。樹脂の両末端基は、同一であってもよく、異なっていてもよい。末端基がイミノ基又は第３級アミン構造である場合は、無機酸又は有機酸で塩を形成し、あるいは、ハロゲン化アルキル、ハロゲン化アラルキル、ジアルキル硫酸、アルキレンオキサイドなどにより第３級アミン構造を４級化することができる。無機酸としては、例えば、塩酸、硫酸、硝酸、リン酸などを挙げることができる。有機酸としては、例えば、蟻酸、酢酸、乳酸、リンゴ酸、クエン酸などを挙げることができる。ハロゲン化アルキルとしては、例えば、塩化メチル、臭化メチル、ヨウ化メチル、塩化エチル、臭化エチル、ヨウ化エチル、塩化プロピル、臭化プロピル、ヨウ化プロピル、塩化イソプロピル、臭化イソプロピル、ヨウ化イソプロピル、塩化ブチル、臭化ブチル、ヨウ化ブチルなどを挙げることができる。ハロゲン化アラルキルとしては、例えば、塩化ベンジル、ｐ−クロロ塩化ベンジルなどを挙げることができる。ジアルキル硫酸としては、例えば、ジメチル硫酸、ジエチル硫酸などを挙げることができる。アルキレンオキサイドなどとしては、例えば、エチレンオキサイド、プロピレンオキサイド、ブチレンオキサイド、スチレンオキサイド、エピクロロヒドリンなどを挙げることができる。
【０００９】
本発明に用いるカチオン性樹脂の製造方法に特に制限はなく、例えば、エピハロヒドリン反応器に仕込み、第２級アミンと第１級アミンを同時に滴下することにより反応することができ、エピハロヒドリンと第２級アミンを反応したのち、さらに第１級アミンを加えて反応を続けることもでき、あるいは、エピハロヒドリンと第１級アミンを反応したのち、さらに第２級アミンを加えて反応を続けることもできる。
第２級アミンと第１級アミンとエピハロヒドリンとの反応は、必要に応じて、水又は有機溶剤を添加して行い、反応速度や反応系の粘度を制御することができる。反応系に添加する有機溶剤としては、例えば、アセトン、メチルエチルケトン、メチルイソブチルケトン、ジイソブチルケトンなどのケトン、メチルアルコール、エチルアルコール、イソプロピルアルコールなどのアルコール、Ｎ,Ｎ−ジメチルホルムアミド、Ｎ−メチルピロリドンなどの窒素系溶剤、ジメチルスルホキシドなどを挙げることができる。反応系に添加した有機溶剤は、反応終了後に蒸留などの手段により除去することができる。第２級アミンと第１級アミンとエピハロヒドリンとを反応する条件に特に制限はなく、例えば、３０〜９０℃、好ましくは５０〜７０℃において、１〜８時間反応することができる。
本発明に使用するカチオン性樹脂の分子量に特に制限はないが、２０重量％水溶液について、３０℃において、Ｂ型粘度計を用いて測定した粘度が、５０〜５００ｍＰａ・ｓであることが好ましい。２０重量％水溶液について、３０℃において測定した粘度が５０ｍＰａ・ｓ未満であると、耐水性向上効果が十分に発現しないおそれがある。２０重量％水溶液について、３０℃で測定した粘度が５００ｍＰａ・ｓを超えると、粘度が高くなりすぎて、コーティングなどの作業性が低下するおそれがある。
【００１０】
本発明のインクジェット記録用紙用耐水性向上剤の形態に特に制限はなく、例えば、一般式［１］で表される構造単位及び一般式［２］で表される構造単位を有するカチオン性樹脂を、水系媒体に溶解した形態とすることができる。使用する水系媒体に特に制限はなく、例えば、水に極性有機溶剤を添加した媒体などとすることができる。添加する極性溶剤としては、例えば、メチルアルコール、エチルアルコール、プロピルアルコール、イソプロピルアルコール、ｎ−ブチルアルコール、sec−ブチルアルコール、ｔ−ブチルアルコール、ペンチルアルコール、ヘキシルアルコール、ヘプチルアルコール、オクチルアルコール、ノニルアルコール、デシルアルコール、ウンデシルアルコール、ドデシルアルコールなどのアルコール、フェノール、クレゾールなどのフェノール類、３−メチル−３−メトキシブタノール、３−メチル−３−メトキシブチルアセテート、エチレングリコールモノメチルエーテル、エチレングリコールモノエチルエーテル、エチレングリコールモノブチルエーテル、エチレングリコールエチルエーテルアセテート、ジエチレングリコールモノメチルエーテル、ジエチレングリコールモノエチルエーテル、ジエチレングリコールモノブチルエーテル、ジエチレングリコールモノヘキシルエーテル、ジエチレングリコールジブチルエーテル、ジプロピレングリコールモノエチルエーテル、ジプロピレングリコールモノプロピルエーテル、ジプロピレングリコールモノブチルエーテル、トリプロピレングリコールモノメチルエーテルなどのグリコールエーテル、エチレングリコール、プロピレングリコール、１,３−ブタンジオール、ヘキシレングリコール、ジエチレングリコール、ジプロピレングリコールなどのグリコールなどを挙げることができる。水系媒体に極性有機溶剤を含有せしめることにより、インクジェット記録用紙用耐水性向上剤の安定性を向上することができる。
【００１１】
本発明のインクジェット記録用紙用耐水性向上剤には、必要に応じて、公知のバインダー、無機顔料、有機顔料などを配合することができる。バインダーとしては、例えば、酸化デンプン、ポリビニルアルコールなどを挙げることができる。無機顔料としては、例えば、軽質炭酸カルシウム、重質炭酸カルシウム、カオリン（白土）、タルク、硫酸カルシウム、硫酸バリウム、酸化チタン、酸化亜鉛、硫酸亜鉛、炭酸亜鉛、サチンホワイト、珪酸アルミニウム、ケイソウ土、珪酸カルシウム、合成シリカ、水酸化アルミニウム、アルミナ、リトポンなどを挙げることができる。有機顔料としては、例えば、スチレン系プラスチックピグメント、アクリル系プラスチックピグメント、尿素樹脂顔料などを挙げることができる。
本発明のインクジェット記録用紙用耐水性向上剤の使用方法には特に制限はなく、例えば、紙料の調成時に混合チェストにおいてリファイニングを終了したパルプに対して、填料、薬品、染料などとともにインクジェット記録用紙用耐水性向上剤を添加し、抄紙することができる。使用するパルプ繊維は、通常用いられる木材パルプを主体とするが、他に合成パルプ、合成繊維、ガラス繊維などの繊維状物質を併用することもできる。また、本発明のインクジェット記録用紙用耐水性向上剤を含有する処理浴を調製し、普通紙や塗工紙を含浸させたのち、普通紙や塗工紙の表裏部の余分な含浸液をサイズプレスなどにより取り除き、乾燥することができる。さらに、本発明のインクジェット記録用紙用耐水性向上剤を、普通紙や塗工紙にコーティングすることもできる。これらの方法の中で、インクジェット記録用紙用耐水性向上剤をコーティングする方法は、工程管理が容易であり、多品種少量生産にも対応することができ、カチオン性樹脂を紙の表層部分のみに存在させて有効に活用することができるので、特に好適に実施することができる。本発明のインクジェット記録用紙用耐水性向上剤をコーティングする場合、その塗工量はカチオン性樹脂として０.１〜１０.０ｇ／ｍ2であることが好ましく、０.２〜５.０ｇ／ｍ2であることがより好ましい。本発明のインクジェット記録用紙用耐水性向上剤をコーティングする方法には特に制限はなく、例えば、エアナイフコーター、ロールコーター、ブレードコーター、バーコーター、ブラシコーター、チャンプレックスコーター、グラビアコーターなどにより普通紙や塗工紙にコーティングし、乾燥することができる。
【００１２】
本発明のインクジェット記録用紙用耐水性向上剤の使用に際しては、染色媒染剤、消泡剤、分散剤、増粘剤、着色剤、帯電防止剤、防腐剤、水溶性樹脂、接着剤などを併用することができる。染色媒染剤としては、例えば、ジシアンジアミド縮合物、ポリアミン、ポリエチレンイミンなどを挙げることができる。また、水溶性樹脂及び接着剤としては、例えば、酸化デンプン、エーテル化デンプン、カルボキシメチルセルロース、ヒドロキシエチルセルロースなどのセルロース誘導体、カゼイン、ゼラチン、大豆蛋白、ポリビニルアルコール及びその誘導体、無水マレイン酸樹脂、スチレン−ブタジエン共重合体、メチルメタクリレート−ブタジエン共重合体などの共役ジエン系重合体ラッテクス、アクリル酸エステル、メタクリル酸エステルの重合体又は共重合体などのアクリル系重合体ラッテクス、エチレン−酢酸ビニル共重合体などのビニル系重合体ラッテクス、メラミン樹脂、尿素樹脂などの熱硬化性樹脂の水性接着剤、ポリメチルメタクリレート、ポリウレタン樹脂、不飽和ポリエステル樹脂、塩化ビニル−酢酸ビニル共重合体、ポリビニルブチラール、アルキッド樹脂などの熱可塑性樹脂などを挙げることができる。なお、普通紙とは、一般に使用される酸性紙又は中性紙であり、塗工紙とは、バインダー、無機顔料、有機顔料などを塗工したコーティング紙である。
本発明のインクジェット記録用紙用耐水性向上剤で処理したインクジェット記録用紙に水性インクで記録すると、水性インク中の染料とインクジェット記録用紙中のカチオン性樹脂が結合し、染料の溶出が防止され、耐水性が向上するものと考えられる。カチオン性樹脂において、第２級アミン及び第１級アミンの疎水性部と、基本骨格中の親水性部を調整することにより、耐水性を向上することができる。使用する水性インクは、染料としてアニオン性直接染料又は酸性染料を含有し、その他に湿潤剤、染料溶解剤、防腐剤などを含有するものであることが好ましい。
【００１３】
水性インクに使用されるアニオン性直接染料としては、例えば、Ｃ.Ｉ.Ｄｉｒｅｃｔ Ｂｌａｃｋ ２、４、９、１１、１４、１７、１９、２２、２７、３２、３６、３８、４１、４８、４９、５１、５６、６２、７１、７４、７５、７７、７８、８０、１０５、１０６、１０７、１０８、１１２、１１３、１１７、１３２、１４６、１５４、１９４、Ｃ.Ｉ.Ｄｉｒｅｃｔ Ｙｅｌｌｏｗ １、２、４、８、１１、１２、２４、２５、２６、２７、２８、３３、３４、３９、４１、４２、４４、４８、５０、５１、５８、７２、８５、８６、８７、８８、９８、１００、１１０、Ｃ.Ｉ.Ｄｉｒｅｃｔ Ｏｒａｎｇｅ ３、８、１０、２６、２９、３９、４１、４９、５１、１０２、Ｃ.Ｉ.Ｄｉｒｅｃｔ Ｒｅｄ １、２、４、８、９、１１、１３、１７、１８、２０、２３、２４、２８、３１、３３、３７、３９、４４、４６、４７、４８、５１、５９、６２、６３、７３、７５、７７、８０、８１、８３、８４、８５、９０、９４、９９、１０１、１０８、１１０、１４５、１８９、１９７、２２０、２２４、２２５、２２６、２２７、２３０、Ｃ.Ｉ.Ｄｉｒｅｃｔ Ｖｉｏｌｅｔ １、７、９、１２、３５、４８、５１、９０、９４、Ｃ.Ｉ.Ｄｉｒｅｃｔ Ｂｌｕｅ １、２、６、８、１５、２２、２５、３４、６９、７０、７１、７２、７５、７６、７８、８０、８１、８２、８３、８６、９０、９８、１０６、１０８、１１０、１２０、１２３、１５８、１６３、１６５、１９２、１９３、１９４、１９５、１９６、１９９、２００、２０１、２０２、２０３、２０７、２１８、２３６、２３７、２３９、２４６、２５８、Ｃ.Ｉ.Ｄｉｒｅｃｔ Ｇｒｅｅｎ １、６、８、２８、３３、３７、６３、６４、Ｃ.Ｉ.Ｄｉｒｅｃｔ Ｂｒｏｗｎ １、２、６、２５、２７、４４、５８、９５、１００、１０１、１０６、１１２、１７３、１９４、１９５、２０９、２１０、２１１などを挙げることができる。
【００１４】
また、酸性染料としては、例えば、Ｃ.Ｉ.Ａｃｉｄ Ｂｌａｃｋ １、２、７、１５、１７、２４、２６、２８、３１、４１、４８、５２、６０、６３、９４、１０７、１０９、１１２、１１８、１１９、１２１、１２２、１３１、１５５、１５６、Ｃ.Ｉ.Ａｃｉｄ Ｙｅｌｌｏｗ １、３、４、７、１１、１２、１３、１４、１７、１８、１９、２３、２５、２９、３４、３６、３８、４０、４１、４２、４４、４９、５３、５５、５９、６１、７１、７２、７６、７８、９９、１１１、１１４、１１６、１２２、１３５、１６１、１７２、Ｃ.Ｉ.Ａｃｉｄ Ｏｒａｎｇｅ ７、８、１０、３３、５６、６４、Ｃ.Ｉ.Ａｃｉｄ Ｒｅｄ １、４、６、８、１３、１４、１５、１８、１９、２１、２６、２７、３０、３２、３４、３５、３７、４０、４２、５１、５２、５４、５７、８０、８２、８３、８５、８７、８８、８９、９２、９４、９７、１０６、１０８、１１０、１１５、１１９、１２９、１３１、１３３、１３４、１３５、１５４、１５５、１７２、１７６、１８０、１８４、１８６、１８７、２４９、２５４、２５６、３１７、３１８、Ｃ.Ｉ.Ａｃｉｄ Ｖｉｏｌｅｔ ７、１１、１５、３４、３５、４１、４３、４９、７５、Ｃ.Ｉ.Ａｃｉｄ Ｂｌｕｅ １、７、９、２２、２３、２５、２７、２９、４０、４１、４３、４５、４９、５１、５３、５５、５６、５９、６２、７８、８０、８１、８３、９０、９２、９３、１０２、１０４、１１１、１１３、１１７、１２０、１２４、１２６、１４５、１６７、１７１、１７５、１８３、２２９、２３４、２３６、Ｃ.Ｉ.Ａｃｉｄ Ｇｒｅｅｎ ３、１２、１９、２７、４１、Ｃ.Ｉ.Ａｃｉｄ Ｂｒｏｗｎ ４、１４などを挙げることができる。
【００１５】
【実施例】
以下に、実施例を挙げて本発明をさらに詳細に説明するが、本発明はこれらの実施例によりなんら限定されるものではない。
なお、実施例及び比較例において、インクジェット記録用紙用耐水性向上剤の評価は下記の方法により行った。
（１）インクジェット記録用紙の作製
インクジェット記録用紙用耐水性向上剤を水で希釈して不揮発分２.６重量％の水溶液とし、ＪＩＳ Ｐ ３１０１に規定される坪量６４ｇ／ｍ2の印刷用紙Ａに 、バーコーターを用いて１９.２ｇ／ｍ2塗工し乾燥することにより、カチオン性樹脂０.５ｇ／ｍ2でコーティングされたインクジェット記録用紙を作製する。
（２）耐水性の評価
インクジェット記録用紙に、インクジェットプリンター［エプソン(株)、ＭＪ−７００Ｖ２Ｃ］を用いて、黒色（Ｂｌａｃｋ）、シアン（Ｃｙａｎ）、マゼンタ（Ｍａｇｅｎｔａ）及び黄色（Ｙｅｌｌｏｗ）の各単色をベタ印刷し、１時間放置したのち流水に５分間浸漬し、印字部分の変化を目視で観察して、下記の基準により評価する。
○：印字部分が、水で流されたり、滲んだりしない。
△：印字部分が、やや滲む。
×：印字部分が、明らかに水で流され、滲む。
（３）インク滲み防止性の評価
インクジェット記録用紙に、インクジェットプリンター［エプソン(株)、ＭＪ−７００Ｖ２Ｃ］を用いて、黒色単色をドット印字し、倍率５０倍のルーペを用いてドット部分を観察し、下記の基準により評価する。
○：滲みがない。
△：やや滲みがある。
×：明らかに滲みがある。
【００１６】
実施例１
４つ口フラスコに、エピクロロヒドリン９４.４ｇを仕込み、ジメチルアミンの５０重量％水溶液４５.０ｇとメチルアミンの４０重量％水溶液３８.８ｇの混合物を、４０℃で２時間かけて滴下した。滴下終了後、４０℃で２時間、次いで７０℃で３時間反応し、水４８３.９ｇを添加して不揮発分２０重量％に調整し、カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例２
メチルアミンの４０重量％水溶液３８.８ｇの代わりに、エチルアミンの７０重量％水溶液３２.１ｇを使用し、水の添加量を５２５.４ｇとした以外は、実施例１と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例３
メチルアミンの４０重量％水溶液３８.８ｇの代わりに、プロピルアミン２９.５ｇを使用し、水の添加量を５６３.１ｇとした以外は、実施例１と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例４
メチルアミンの４０重量％水溶液３８.８ｇの代わりに、ブチルアミン３６.５ｇを使用し、水の添加量を５９１.１ｇとした以外は、実施例１と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
【００１７】
実施例５
４つ口フラスコに、エピクロロヒドリン９４.４ｇを仕込み、ジメチルアミンの５０重量％水溶液４５.０ｇ及びヘキシルアミン５０.５ｇを、４０℃で２時間かけて滴下した。滴下終了後、４０℃で２時間、次いで７０℃で３時間反応し、水６４７.１ｇを添加して不揮発分２０重量％に調整し、カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例６
実施例５のヘキシルアミン５０.５ｇの代わりに、２−エチルヘキシルアミン６４.５ｇを使用し、水の添加量を７０３.１ｇとした以外は、実施例５と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例７
実施例１のメチルアミンの４０重量％水溶液３８.８ｇの代わりに、シクロヘキシルアミン４９.５ｇを使用し、水の添加量を６４３.１ｇとした以外は、実施例１と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例８
実施例１のメチルアミンの４０重量％水溶液３８.８ｇの代わりに、ベンジルアミン５３.５ｇを使用し、水の添加量を６５９.１ｇとした以外は、実施例１と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
【００１８】
実施例９
４つ口フラスコに、エピクロロヒドリン９４.４ｇを仕込み、ジメチルアミンの５０重量％水溶液８１.０ｇ及びラウリルアミン１８.５ｇを、４０℃で２時間かけて滴下した。滴下終了後、４０℃で２時間、次いで７０℃で３時間反応し、水５７３.１ｇを添加して不揮発分２０重量％に調整し、カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例１０
実施例９のラウリルアミン１８.５ｇの代わりに、ステアリルアミン２６.９ｇを使用し、水の添加量を６０６.７ｇとした以外は、実施例９と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例１１
４つ口フラスコに、エピクロロヒドリン９４.４ｇを仕込み、ジメチルアミンの５０重量％水溶液５４.０ｇ、ジエチルアミン２１.９ｇ及びメチルアミンの４０重量％水溶液７.８ｇの混合物を、４０℃で２時間かけて滴下した。滴下終了後、４０℃で２時間、次いで７０℃で３時間反応し、水５５４.０ｇを添加して不揮発分２０重量％に調整し、カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例１２
メチルアミンの４０重量％水溶液７.８ｇの代わりに、エチルアミンの７０重量％水溶液６.４ｇを使用し、水の添加量を５６２.２ｇとした以外は、実施例１１と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
【００１９】
実施例１３
メチルアミンの４０重量％水溶液７.８ｇの代わりに、プロピルアミン５.９ｇを使用し、水の添加量を５６９.８ｇとした以外は、実施例１１と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例１４
メチルアミンの４０重量％水溶液７.８ｇの代わりに、ブチルアミン７.３ｇを使用し、水の添加量を５７５.４ｇとした以外は、実施例１１と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例１５
４つ口フラスコに、エピクロロヒドリン９４.４ｇを仕込み、ジメチルアミンの５０重量％水溶液５４.０ｇとジエチルアミン２１.９ｇの混合物及びヘキシルアミン１０.１ｇを、４０℃で２時間かけて滴下した。滴下終了後、４０℃で２時間、次いで７０℃で３時間反応し、水５８６.６ｇを添加して不揮発分２０重量％に調整し、カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例１６
ヘキシルアミン１０.１ｇの代わりに、２−エチルヘキシルアミン１２.９ｇを使用し、水の添加量を５９７.８ｇとした以外は、実施例１５と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
【００２０】
実施例１７
メチルアミンの４０重量％水溶液７.８ｇの代わりに、シクロヘキシルアミン９.９ｇを使用し、水の添加量を５８５.８ｇとした以外は、実施例１１と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例１８
メチルアミンの４０重量％水溶液７.８ｇの代わりに、ベンジルアミン１０.７ｇを使用し、水の添加量を５８９.０ｇとした以外は、実施例１１と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例１９
４つ口フラスコに、エピクロロヒドリン９４.４ｇを仕込み、ジメチルアミンの５０重量％水溶液５８.５ｇとジエチルアミン２１.９ｇの混合物及びラウリルアミン９.３ｇを、４０℃で２時間かけて滴下した。滴下終了後、４０℃で２時間、次いで７０℃で３時間反応し、水５９０.２ｇを添加して不揮発分２０重量％に調整し、カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例２０
ラウリルアミン９.３ｇの代わりに、ステアリルアミン１３.４ｇを使用し、水の添加量を６０６.６ｇとした以外は、実施例１９と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
【００２１】
実施例２１
４つ口フラスコに、エピクロロヒドリン９４.４ｇを仕込み、ジメチルアミンの５０重量％水溶液５４.０ｇ、ジプロピルアミン３０.３ｇ及びメチルアミンの４０重量％水溶液７.８ｇの混合物を、４０℃で２時間かけて滴下した。滴下終了後、４０℃で２時間、次いで７０℃で３時間反応し、水５８７.６ｇを添加して不揮発分２０重量％に調整し、カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例２２
メチルアミンの４０重量％水溶液７.８ｇの代わりに、ブチルアミン７.３ｇを使用し、水の添加量を６０９.０ｇとした以外は、実施例２１と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例２３
４つ口フラスコに、エピクロロヒドリン９４.４ｇを仕込み、ジメチルアミンの５０重量％水溶液５４.０ｇ、ジブチルアミン３８.７ｇ及びメチルアミンの４０重量％水溶液７.８ｇの混合物を、４０℃で２時間かけて滴下した。滴下終了後、４０℃で２時間、次いで７０℃で３時間反応し、水６２１.２ｇを添加して不揮発分２０重量％に調整し、カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
【００２２】
実施例２４
メチルアミンの４０重量％水溶液７.８ｇの代わりに、ブチルアミン７.３ｇを使用し、水の添加量を６４２.６ｇとした以外は、実施例２３と同様にして、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例２５
４つ口フラスコに、エピクロロヒドリン９４.４ｇを仕込み、ジメチルアミンの５０重量％水溶液４５.０ｇ、メチルアミンの４０重量％水溶液１９.５ｇ及びブチルアミン１８.３ｇの混合物を、４０℃で２時間かけて滴下した。滴下終了後、４０℃で２時間、次いで７０℃で３時間反応し、水５３７.８ｇを添加して不揮発分２０重量％に調整し、カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例２６
４つ口フラスコに、エピクロロヒドリン９４.４ｇを仕込み、ジメチルアミンの５０重量％水溶液５４.０ｇとブチルアミン３２.９ｇの混合物を、４０℃で２時間かけて滴下した。滴下終了後、４０℃で２時間、次いで７０℃で３時間反応し、冷却して、水５９０.２ｇを添加して不揮発分２０重量％に、硫酸にてpHを５に調整して、カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例２７
４つ口フラスコに、エピクロロヒドリン９４.４ｇを仕込み、ジメチルアミンの５０重量％水溶液５４.０ｇとブチルアミン３２.９ｇの混合物を、４０℃で約２時間かけて滴下した。滴下終了後、４０℃で２時間、次いで７０℃で３時間反応し、ジメチル硫酸６.３ｇを７０℃で１時間かけて滴下した。滴下終了後、７０℃で３時間反応し、水６１５.４ｇを添加して不揮発分２０重量％に調整し、カチオン性樹脂水溶液からなるインクジェット記録用紙用耐水性向上剤を得た。このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
【００２３】
実施例２８
４つ口フラスコに、エピクロロヒドリン９４.４ｇを仕込み、ジメチルアミンの５０重量％水溶液４５.０ｇを、４０℃で２時間かけて滴下した。滴下終了後、４０℃で２時間反応し、さらにブチルアミン３２.９ｇを、４０℃で２時間かけて滴下した。滴下終了後、４０℃で２時間、次いで７０℃で３時間反応し、水５７６.７ｇを添加して不揮発分２０重量％に調整し、カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例２９
４つ口フラスコに、エピクロロヒドリン９４.４ｇを仕込み、ジメチルアミンの５０重量％水溶液５４.０ｇとジエチルアミン２１.９ｇの混合物を、４０℃で２時間かけて滴下した。滴下終了後、４０℃で２時間反応し、さらにブチルアミン７.３ｇを、４０℃で１時間かけて滴下した。滴下終了後、４０℃で２時間、次いで７０℃で３時間反応し、水５７５.４ｇを添加して不揮発分２０重量％に調整し、カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
実施例３０
実施例２の２０重量％カチオン性樹脂水溶液と実施例９の２０重量％カチオン性樹脂水溶液を重量比１：１で混合して、インクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
【００２４】
実施例３１
実施例２の２０重量％カチオン性樹脂水溶液と実施例１２の２０重量％カチオン性樹脂水溶液を重量比１：１で混合して、インクジェット記録用紙用耐水性向上剤を得た。
このインクジェット記録用紙用耐水性向上剤を用いてインクジェット記録用紙を作製し、耐水性とインク滲み防止性の評価を行った。黒色、シアン、マゼンタ及び黄色のいずれの単色についても、印字部分が、水で流されたり、滲んだりすることはなかった。また、黒色単色をドット印字したドット部分には、滲みは認められなかった。
比較例１
４つ口フラスコに、ジメチルアミンの５０重量％水溶液９０.０ｇを仕込み、エピクロロヒドリン９２.５ｇを３０℃で１時間かけて滴下し、滴下終了後、８０℃で５時間反応した。反応終了後、水５０５.０ｇを加えて、２０重量％カチオン性樹脂水溶液からなるインクジェット記録用紙用耐水性向上剤を得た。
このインクジェット記録用紙用耐水性向上剤を用いてインクジェット記録用紙を作製し、耐水性とインク滲み防止性の評価を行った。黒色及びマゼンタの単色については、印字部分が、水で流されたり、滲んだりすることはなかったが、シアン及び黄色の単色については、印字部分がやや滲んでいた。また、黒色単色をドット印字したドット部分に、やや滲みが認められた。
比較例２
一般式［１］で表される構造単位及び一般式［２］で表される構造単位を有するカチオン性樹脂の代わりに、ポリエチレンイミン（分子量１,２００）を使用して、インクジェット記録用紙を作製し、耐水性とインク滲み防止性の評価を行った。
黒色及びマゼンタの単色については、印字部分がやや滲み、シアン及び黄色の単色については、印字部分が明らかに水で流され、滲んでいた。また、黒色単色をドット印刷したドット部分には、明らかに滲みが認められた。
実施例１〜３１及び比較例１〜２の原料組成及び耐水性とインク滲み防止性の評価結果を第１表に示す。
【００２５】
【表１】
0004177475.tif 000008
【００２６】
【表２】
0004177475.tif 000009
【００２７】
【表３】
0004177475.tif 000010
【００２８】
【表４】
0004177475.tif 000011
【００２９】
【表５】
0004177475.tif 000012
【００３０】
【表６】
0004177475.tif 000013
【００３１】
第１表の結果から明らかなように、実施例１〜３１の本発明のインクジェット記録用紙用耐水性向上剤をコーティングして作製したインクジェット記録用紙は、いずれのインクに対しても優れた耐水性を有し、また、インク滲み防止性にも優れている。これに対して、ジメチルアミンとエピクロロヒドリンから合成されたカチオン性樹脂を用いて作製した比較例１のインクジェット記録用紙は、耐水性及びインク滲み防止性がやや劣り、また、従来よりインクジェット記録用紙用耐水性向上剤として使用されているポリエチレンイミンを用いて作製した比較例２のインクジェット記録用紙は、耐水性及びインク滲み防止性がさらに劣っている。
【００３２】
【発明の効果】
本発明のインクジェット記録用紙用耐水性向上剤をコーティングすることにより、インクジェットプリンターを用いて記録される画像や文字の耐水性を向上させ、インク滲みのない優れた画質のイメージの記録が可能なインクジェット記録用紙を得ることができる。